ПОЛИМЕТАЛЛИЧЕСКИЙ КАТАЛИЗАТОР, ЛЕГИРОВАННЫЙ ФОСФОРОМ И ЛАНТАНОИДОМ

1. Катализатор, содержащий подложку, по меньшей мере один благородный металл M, олово, фосфор и по меньшей мере один элемент группы лантаноидов, причем содержание элемента фосфор составляет от 0,4 до 1 мас.% от массы катализатора, а содержание элемента(ов) группы лантаноидов меньше 1 мас.% от массы катализатора.
2. Катализатор по п. 1, в котором содержание благородного металла M составляет от 0,02 до 2 мас.% от массы катализатора.
3. Катализатор по одному из пп. 1 или 2, в котором металл M является платиной или палладием.
4. Катализатор по одному из пп. 1-3, в котором содержание олова составляет от 0,005 до 10 мас.% от массы катализатора.
5. Катализатор по одному из пп. 1-4, в котором содержание элемента группы лантаноидов составляет от 0,01 до 0,5 мас.% от массы катализатора.
6. Катализатор по одному из пп. 1-5, в котором элемент группы лантаноидов является церием.
7. Катализатор по одному из пп. 1-6, в котором атомное отношение Sn/M составляет от 0,5 до 4,0, отношение P/M составляет от 0,2 до 30,0, и отношение лантаноид(ы)/M составляет от 0,1 до 5,0.
8. Катализатор по одному из пп. 1-7, в котором подложка содержит оксид кремния, оксид алюминия или алюмосиликат.
9. Катализатор по одному из пп. 1-8, дополнительно содержащий также галогенсодержащее соединение.
10. Катализатор по п. 9, в котором содержание галогенсодержащего соединения составляет от 0,1 до 8 мас.% от массы катализатора.
11. Способ получения катализатора по одному из пп. 1-10, включающий следующие последовательные стадии:
приготовление подложки, содержащей олово, фосфор и благородный металл,
сушка предшественника, полученного на стадии a), в потоке нейтрального газа или в потоке газа, содержащего кислород, при температуре ниже 200°C и обжиг при температуре от 350°C до 650°C,
пропитка сухого обожженного предшественника, полученного на стадии b), пропиточным раствором, содержащим предшественник по меньшей мере одного элемента группы лантаноидов,
сушка предшественника, полученного на стадии c), в потоке нейтрального газа или в потоке газа, содержащего кислород, при температуре ниже 200°C, и обжиг при температуре от 350°C до 650°C.
12. Способ по п. 11, в котором стадия a) включает следующие этапы:
a1) приготовление подложки, содержащей олово, путем ввода предшественника олова при формовании подложки,
a2) пропитка подложки, содержащей олово, полученной на этапе a1), пропиточным раствором, содержащим по меньшей мере один предшественник благородного металла и предшественник фосфора.
13. Способ по п. 11, в котором стадия a) включает следующие этапы:
a1') приготовление подложки, содержащей олово и фосфор, путем ввода предшественника олова и предшественника фосфора при формовании подложки,
a2') пропитка подложки, содержащей олово и фосфор, полученной на этапе a1'), пропиточным раствором, содержащим по меньшей мере один предшественник благородного металла.
14. Способ по пп. 11-13, в котором катализатор, полученный после стадии d), обрабатывают в атмосфере водорода.
15. Применение катализатора по одному из пп. 1-10 или полученного по одному из пп. 11-14 в процессе риформинга.